FR 2826360 A1 20021227 FR 0108437 A 20010621 Nouveaux bétons et mortiers de chanvre, leur procédé de préparation, et leurs applications. Secteur technique de l'invention : La présente invention concerne le secteur technique des bétons et mortiers dits de chanvre c'est-à-dire contenant del' ana de chanvre ou chènevotte et/ou d'autres composants du chanvre, comme les fibres, fibrilles, poussières, poudre de chanvre, ci-après composants . Ces mortiers et bétons sont destinés à toutes les applications BTP (Bâtiment et Travaux Publics) ainsi qu'à toutes les applications domestiques ou autres, habituelles, des bétons et mortiers. On rappelle qu'un mortier est constitué par un mélange de liant comme la chaux, le ciment ou analogue, et d'aggrégat (s) comme le sable, une poudre de pierre, du marbre concassé et analogues, avec de l'eau ; un tel mortier est utilisé en construction pour lier et/ou pour recouvrir les éléments de construction. On rappelle qu'un béton est un agglomérat artificiel de cailloux, gravier et sable, réunis entre eux au moyen d'un liant aqueux ou non. Problème technique posé : L'incorporation de dérivés du chanvre dans un béton ou mortier pose un problème très sérieux du fait du caractère fortement hydrophile du composant chanvre . Celui-ci peut absorber jusqu'à environ 400 % de son poids d'eau ou de liquide à base aqueuse, ce qui introduit une très forte réaction concurrente avec l'eau contenue dans le mortier ou béton. Comme on le verra ci-dessous, on a tenté dans l'art antérieur diverses techniques pour pallier cet inconvénient grave, mais on n'est pas parvenu à empêcher que les bétons et mortiers obtenus présentent des caractéristique de séchage, de prise, et de propriétés mécaniques gravement aléatoires, ce qui n'est pas acceptable dans un tel domaine, ces inconvénients pouvant comporter : difficultés de prise, prise cassée éventuellement, absence de séchage du béton, ou séchage aléatoire, et/ou propriétés mécaniques mauvaises ou aléatoires, et/ou risque de reprise d'eau d'origine externe (eau de pluie par exemple) avec développement de microorganismes, moisissures, fragilisation au gel, etc..... Art antérieur : On connaît depuis très longtemps, et même depuis les temps anciens, des mortiers ou bétons de chanvre, où le composant de chanvre (notamment la filasse ) est employé comme aggrégat, en totalité ou en partie, dans les préparations. De même, l'outillage de préparation est connu universellement, ainsi que les fournisseurs des produits actuels et les familles de produits les plus modernes. Les liants utilisés sont couramment le plâtre, la chaux (employée alors comme liant hydraulique) et les ciments, c'est-à-dire des liants hydrauliques. L'intérêt de ces produits réside dans une très bonne isolation thermique et acoustique, alliée à une très bonne résistance mécanique comportant une composante intéressante en matière de résistance à la compression et de retour en élasticité, ce qui en fait un très bon produit adapté aux normes sismiques. Ces produits sont utilisés en briques de chanvre, en dalles, murs, blocs, de bétons et mortiers plus ou moins légers, dans toutes les applications BTP et domestiques. Cependant, ils présentent de graves défauts qu'une grande partie de l'industrie considérée, malgré tous ses efforts, n'est pas parvenue à surmonter ; l'industrie considérée s'est alors accommodée des inconvénients bien connus et pourtant sérieux, comme le défaut de séchage et défauts analogues. Il existe donc un besoin important et reconnu pour des bétons et mortiers de chanvre ne comportant plus ces défauts importants voire graves ou même rédhibitoires, tout en conservant leurs excellentes autres propriétés. Un besoin particulier existe pour la rénovation ou réhabilitation des ouvrages historiques et bâtiments anciens, domaine dans lequel les bétons et mortiers à liant hydraulique conduisent à des défaillances. Résumé de l'invention : L'invention concerne des mortiers ou bétons de chanvre, c'est-à-dire comportant un ou plusieurs composants du chanvre dans leur formulation, dans lesquels le liant est au moins en partie constitué par de la chaux dite aérienne , notamment la chaux calcique. Comme on le sait, la chaux aérienne est un liant qui fait sa prise à l'air par captation du gaz carbonique C02 après réduction dans une phase aqueuse, et la chaux calcique est un liant qui contient essentiellement de l'hydroxyde de calcium, la chaux dolomitique contenant un mélange d'hydroxyde de calcium et d'hydroxyde de magnésium. La chaux aérienne pourra être utilisée sous diverses formes comme une pâte, une poudre ou, pour la chaux vive, la roche elle même. On pourra utiliser des mélanges quelconques de tous les types et de toutes les formes de chaux aérienne. L'homme de métier saura envisager et adapter ces combinaisons diverses, en fonction de l'application spécifique envisagée, de ses connaissances générales, de la présente description et éventuellement de quelques essais simples de routine. Selon un mode de réalisation préféré, ledit liant est constitué de 20 à 90 % en poids, de préférence de 50 à 80 % en poids, de chaux aérienne, et de 20 à 40 % en poids, de préférence 10 à 70 % en poids de liant hydraulique comme une chaux hydraulique ou un ciment, et éventuellement 5 à 10 % en poids de liant et/ou de charge (s) pouzzolaniques de type cendres volcaniques, trass (qui est une roche volcanique bien connue de l'homme de métier), ou tout autre composant à caractère pouzzolanique, le total étant égal à 100 %. Par rapport aux liants habituels, plâtre et ciments utilisés depuis des décennies, la chaux présente des particularités et des contraintes tout à fait notables et spécifiques. Tout d'abord, les particules de chaux sont très fines, et conduisent à une surface spécifique Blaine très supérieure à celle des liants hydrauliques. On indiquera, bien que cela soit connu de l'homme de métier, que la surface spécifique Blaine de la chaux est de l'ordre de 8000 à 20 000, tandis que celle des liants hydrauliques est de l'ordre de 2700 à 5000. Ensuite, ses caractéristiques de prise sont radicalement différentes : alors que les ciments et les plâtres contiennent des silicates, des aluminates et/ou des sulfates, qui interviennent dans la prise par un phénomène de cristallisation, la chaux intervient dans la prise par une réaction de recarbonatation où l'hydroxyde de calcium subit une série de réductions avec l'eau ou le fluide à base aqueuse du béton ou mortier. Dans le cas de la chaux, l'eau intervient comme simple vecteur du C02 nécessaire. De plus, sa solubilité dans l'eau est seulement de 1,7 g/ ! à 10-20 C. Un problème particulier, lié à l'emploi de la chaux, et qui était prévisible, du fait de la difficulté de bien gérer l'eau de la formulation, ce qui a sans doute dissuadé son emploi dans l'art antérieur, était la difficulté d'obtenir un comportement homogène et notamment une bonne rhéologie. Un autre préjugé qui s'opposait à l'emploi de la chaux aérienne résidait dans le fait de penser que la chaux aérienne ne pouvait fonctionner, dans un béton ou mortier, qu'au voisinage de l'air, par définition, c'est-à-dire en surface ou sur des profondeurs maxima de l'ordre de 1 à 3 cm. Or, l'invention propose une solution qui, contre toute attente, élimine ce problème. On pouvait aussi légitimement craindre un temps de séchage à coeur trop long. Cf. figure 1 A annexée, qui montre que cette crainte était pleinement justifiée. L'invention est parvenue à vaincre ces préjugés et à résoudre les importants problèmes antérieurs grâce à une formulation spéciale qui intègre des caractéristiques spéciales et innovantes de porosité et capillarité. On avait déjà résolu, dans l'art antérieur, certains des nombreux problèmes posés, comme la prise en masse, mais jamais dans le cadre de l'emploi du composant chanvre, qui représente une approche fonctionnelle totalement innovante, comme indiqué ci-dessous. Description détaillée de l'invention : L'invention concerne donc de nouvelles formulations pour bétons et mortiers de chanvre", c'est-à-dire comportant au moins un composant (au sens large ci-dessus) du chanvre, et/ou du lin, et/ou de la paille de céréale, comme la cosse d'avoine ou la cosse de riz, et/ou de manière générale toute matière hydrophile comparable, y compris éventuellement synthétique, individuellement ou en mélange (s), ci après par simplicité, y compris dans les revendications, de chanvre . L'invention concerne donc de nouvelles formulations pour bétons et mortiers de chanvre , c'est-à-dire comportant au moins un composant du chanvre tel que précisé ci-dessus, et les composants techniquement équivalents, qui comportent les ingrédients classiques des mortiers et bétons, sauf en ce que le liant est constitué, en totalité ou en partie, de chaux aérienne éventuellement en combinaisons diverses de types et de formes de chaux comme indiqué ci-dessus, et en ce qu'elles comportent de plus a) au moins un adjuvant de formation de pores et capillaires très fins et b) au moins un adjuvant d'hydrophobation matricielle. Par hydrophobation matricielle", on entend ici que la masse qui enrobe les fibres et particules, etc... de chanvre, est soumise à l'action hydrophobe de l'adjuvant. On notera que le chanvre est lui aussi soumis à cette action, mais sans que cela ait un impact car le chanvre reprend de l'eau et n'est pas hydrophobé tant qu'il contient de l'eau. par contre, après élimination de l'eau contenue dans le chanvre, l'action hydrophobante joue et le chanvre ne reprend plus d'eau, par exemple il ne reprend ni humidité ni eau de pluie, etc...., ce qui est l'un des avantages majeurs de l'invention. Par de formation de pores et capillaires très fins", on désigne ici la formation d'un ensemble très complexe, dont la structure peut varier d'une formulation à une autre, mais qui comporte des capillaires tubulaires ouverts et/ou fermés, ainsi que des micro-bulles ou micro-espaces fermés et/ou micro-cavernes fermées, entre autres des tubes fermés, en disposition et en proportion et répartition telles que le béton ou mortier final présente des caractéristiques homogènes ou sensiblement homogènes, et ne présente plus de défauts de prise ou de séchage, ou de propriétés aléatoires, c'est-àdire en disposition et en proportion et répartition telles que l'eau matricielle peut être évacuée vers la surface lors de la prise puis du séchage tandis que, après séchage, l'eau externe (pluie) n'est pas capable de pénétrer ce réseau de capillaires. On désignera cet ensemble complexe, dans ce qui suit y compris les revendications, par système microcapillaire , dans un souci de simplicité de lecture. L'homme de métier, qui connaît bien les problèmes de prise et de séchage des bétons et mortiers hydrauliques, et les caractéristiques qu'il doit obtenir pour formuler un bon béton ou mortier, et qui connaît par ailleurs également les difficultés et inconvénients des mortiers et bétons de chanvre, n'aura aucune difficultés à régler le système micro-capillaire de l'invention, notamment en fonction du % de chaux aérienne, au vu de la description et des exemples qui vont suivre, et en se référant à sa connaissance générale personnelle, et au besoin à quelques essais de routine, pour une adaptation à l'application précise envisagée. Selon un mode de réalisation préféré, l'adjuvant de formation du système micro-capillaire comprend un ou des colloïdes végétaux et/ou minéraux. Selon encore un mode de réalisation préféré, l'adjuvant de formation du système micro-capillaire est adapté pour conduire à une capillarité de l'ordre de 5 à 15 Angtröms, de préférence de 8 à 10 Angströms. A titre comparatif, le chanvre ou le lin présente une capillarité qui est environ de 3 à 5 fois supérieure, et un liant hydraulique donne une capillarité de l'ordre de 10 à 20 fois supérieure. Selon encore un mode de réalisation préféré, ledit adjuvant de formation du système micro-capillaire est adapté pour que ledit système microcapillaire comporte des tubes et/ou volumes et/ou espaces et/ou micro bulles et/ou micro cavernes fermé (e) s, notamment des tubes fermés. Sans vouloir être lié par une quelconque théorie, le Demandeur considère que de tels espaces, notamment des tubes, fermés sont capables (en combinaison avec éventuellement des micro-capillaires ouverts) d'extraire l'eau contenue dans le chanvre et de lui permettre de migrer vers la surface sous forme, peu à peu, d'eau liquide puis d'eau vapeur, qui finalement diffuse vers l'extérieur. Selon encore un mode de réalisation préféré, non limitatif, les colloïdes sont choisis parmi les colloïdes végétaux comme les alginates et fou les polysaccharides et tous dérivés d'amidons naturels ou synthétiques et/ ou les carraghénates. On citera notamment l'hydroxypropyle guar (famille des polysaccharides) qui a donné les meilleurs résultats. On a obtenu également de bons résultats avec les carraghénates (qui sont des produits analogues aux alginates) et l'alginate de calcium. Par contre, les alginates de sodium et magnésium ont tendance à précipiter et ne sont pas recommandés. D'autres adjuvants de formation du système micro-capillaire seront choisis parmi les suivants : te galactomannane étherifié, et les dérivés étherifiés des guars et leurs mélanges. Selon un mode de réalisation préféré, ledit adjuvant d'hydrophobation comporte au moins un agent hydrophobant et un agent surfactant ou tensioactif. Sans vouloir être lié par une quelconque théorie, le Demandeur considère que le surfactant apporte une structure de filet ou de maillage qui contribue fortement à l'homogénéité du produit final et de ses propriétés. Selon une variante de réalisation, on utilisera un surfactant pour milieu neutre ou basique et/ou un surfactant pour milieu acide, et/ou leurs mélanges appropriés, en fonction de l'évolution prévisible du pH (que tout homme de métier connaît et sait apprécier). Selon un mode de réalisation préféré, non limitatif, le ou les surfactants seront choisis parmi les polysulfonates de calcium, de sodium, ou de magnésium, et en particulier les lignosulfonates. Selon encore un mode de réalisation préféré" non limitatif, d'autres surfactant (s) seront choisis parmi les suivants : sulfates sodiques. Selon un mode de réalisation préféré, les agents hydrophobants sont de préférence choisis parmi les savons métalliques, les maléates, oléates, stéarates, et analogues, d'aluminium, de magnésium, de sodium, de lithium et sels analogues, et/ou les siliconates de sodium et leurs mélanges. Selon un mode de réalisation préféré, non limitatif, le ou les agents hydrophobants seront choisis parmi les suivants : oléates de sodium. Selon un mode de réalisation préféré, non limitatif, les adjuvants et agents employés selon l'invention seront employés dans les proportions suivantes : a) adjuvant de formation du système micro-capillaire : de 0,01 à 2 % par rapport à la masse totale du liant b) adjuvant d'hydrophobation : de 0,1 à 1 % par rapport à la masse totale du liant surfactant de 0,002 à 0,2 % par rapport à la masse totale du liant On obtient ainsi un nouveau produit industriel, caractérisé en ce qu'il consiste en mortiers et bétons de composant de chanvre à liant comportant de la chaux aérienne, comportant a) au moins un adjuvant de formation de pores et capillaires très fins et b) au moins un adjuvant d'hydrophobation, et dont la prise, les caractéristiques mécaniques et le séchage ne sont pas aléatoires. L'invention concerne également un produit industriel nouveau du type mortiers et bétons de composant de chanvre à liant comportant de la chaux aérienne, caractérisé en ce que il comporte dans sa masse un système microcapillaire qui comporte lui-même des tubes et/ou volumes et/ou espaces et/ou micro bulles et/ou micro cavernes fermé (e) s, notamment des tubes fermés, capables, notamment les tubes fermés (en combinaison avec éventuellement des micro-capillaires ouverts) d'extraire l'eau absorbée au préalable et contenue dans le chanvre et de lui permettre de migrer vers la surface sous forme, peu à peu, d'eau liquide puis d'eau vapeur, qui finalement diffuse vers l'extérieur, jusqu'à séchage. Ce produit est également caractérisé en ce que sa matrice hydrophobe rend hydrophobes les fibres sèches de composant de chanvre, empêchant ainsi la reprise d'eau par le composant de chanvre. Selon une autre variante, ce produit est caractérisé en ce que son coefficient de conductivité thermique lambda global (ou résiduel") est de l'ordre de 0,08 à 0,12, de préférence autour de 0,1. A titre de comparaison, le coefficient de conductivité thermique d'un béton ou mortier hydraulique est de l'ordre de 0,6 à 1,15, soit environ de cinq à onze fois plus élevé. De tels produits seront tous les produits utilisés dans le BTP (Bâtiment et Travaux Publics), comme parpaings, blocs de tailles et formes diverses, briques, et analogues bien connus de l'homme de métier, ci-après par simplicité parpaings , ainsi que des plaques, enduits, revêtements de murs, sols, plafond, etc..., et analogues bien connus de l'homme de métier. D'autres caractéristiques et avantages de l'invention seront mieux compris à la lecture de la description qui va suivre, et en se référant au dessin annexé sur lequel : la figure 1, qui se compose des figures 1 A (gauche) et 1 B (droite) représente une photographie de deux échantillons (20 X 30 X 60 cm) de béton de chanvre : sur la figure gauche (1A) : béton hors invention (essai comparatif) réalisé avec un mélange de plâtre et de chaux aérienne (zone blanche de séchage trop long, et développement de moisissures) sur la figure droite (1 B) : béton réalisé avec un mélange selon l'invention la figure 2 représente une photographie au microscope électronique à balayage d'un mortier de chaux sur un granulat de chanvre (x 1000). On remarque bien la liaison entre le chanvre (A) et la chaux (B). Les grains de chaux viennent se loger jusque dans l'intérieur des canaux fibreux de la plante. la figure 3 représente une photographie au microscope électronique à balayage montrant des bulles et micro bulles d'air et des orifices de canaux tubulaires dans la pâte de chaux (x 111). La porosité de la pâte de chaux est constituée par des bulles d'air et des canaux tubulaires qui se sont formés après l'évaporation de l'eau de gâchage. la figure 4 représente une photographie au microscope électronique à balayage montrant un réseau de bulles d'air et de canaux tubulaires (x 17). On voit parfaitement l'enrobage complet réalisé selon l'invention, amalgame de tubes, tubes fermés (dont certains visibles car tranchés lors de la coupe), espaces ou volumes, capillaires, et les copeaux de chanvre. la figure 5 représente une structure comparative de chanvre SANS la composante chaux. L'étude microscopique (figures 2 à 5) permet de mettre en évidence la présence selon l'invention d'un important réseau capillaire composé de bulles d'air et de canaux tubulaires. L'invention concerne les formulations pour bétons et mortiers de chanvre à liant comportant de la chaux, ainsi que les nouveaux produits industriels consistant en ces mortiers et bétons, ainsi que l'emploi comme adjuvants pour mortiers et bétons de chanvre de l'adjuvant de formation du système micro-capillaire et/ou de l'adjuvant d'hydrophobation, ainsi que les produits fabriqués à l'aide de ces mortiers et bétons ou formulations, ou à l'aide de l'adjuvant de formation du système micro-capillaire et/ou de l'adjuvant d'hydrophobation, comme des briques, blocs, parpaings, éléments divers de chanvre , ainsi que les produits pour bâtiment et travaux publics, ou constructions individuelles, fabriqués à l'aide de ces mortiers ou bétons, adjuvants ou produits, comme des murs, dalles, chappes, revêtements et enduits de sols, plafonds, murs, cloisons, et structures analogues. L'invention couvre également tous les modes de réalisation et toutes les applications qui seront directement accessibles à l'homme de métier à la lecture de la présente demande, de ses connaissances propres, et éventuellement d'essais simples de routine. REVENDICATIONS 1 Formulations pour bétons et mortiers de chanvre , du type qui comportent les ingrédients classiques des mortiers et bétons, dont un liant, caractérisées en ce qu'elles comportent des composants de chanvre", en ce que le liant est constitué, en totalité ou en partie, de chaux aérienne et en ce qu'elles comportent de plus a) au moins un adjuvant de formation de pores et capillaires très fins formant un ensemble de système microcapillaire", qui comporte des capillaires tubulaires ouverts et/ou fermés, ainsi que des micro-bulles ou micro-espaces fermés et/ou micro-cavernes fermées, et des tubes fermés, en disposition et en proportion et répartition adaptées pour que l'eau matricielle puisse être évacuée vers la surface lors de la prise puis du séchage tandis que, après séchage, l'eau externe (pluie) n'est pas capable de pénétrer ce réseau de capillaires, et b) au moins un adjuvant d'hydrophobation matricielle. hydrophobation matricielle , signifiant que la masse qui enrobe les fibres et particules, granulats, de chanvre, est soumise à l'action hydrophobe de l'adjuvant. 2 Formulations selon la revendication 1 caractérisées en ce que l'adjuvant a) de formation du système micro-capillaire comprend un ou des colloïdes végétaux et/ou minéraux. 3 Formulations selon la revendication 1 ou 2 caractérisées en ce que l'adjuvant de formation du système micro-capillaire est adapté pour conduire à une capillarité de l'ordre de 5 à 15 Angtröms, de préférence de 8 à 10 Angströms. 4 Formulations selon l'une quelconque des revendications 2 ou 3 caractérisées en ce que ledit adjuvant de formation du système microcapillaire est adapté pour que ledit système microcapillaire comporte des tubes et/ou volumes et/ou espaces et/ou micro bulles et/ou micro cavernes fermé (e) s, notamment des tubes fermés. 5 Formulations selon l'une quelconque des revendications 2 à 4 caractérisées en ce que les colloïdes sont choisis parmi les colloïdes végétaux comme les alginates et/ou les polysaccharides et tous dérivés d'amidons naturels ou synthétiques et 1 ou les carraghénates. 6 Formulations selon la revendication 5 caractérisées en ce que les colloides sont de l'hydroxypropyle guar (famille des polysaccharides). 7 Formulations selon la revendication 5 caractérisées en ce que en ce que les colloids sont les carraghénates et l'alginate de calcium. 8 Formulations selon l'une quelconque des revendications 2 à 7 caractérisées en ce que des adjuvants de formation du système microcapillaire sont choisis parmi les suivants : te galactomannane étherifié, et les dérivés étherifiés des guars - seuls ou en mélanges. 9 Formulations selon la revendication 1 caractérisées en ce que ledit adjuvant d'hydrophobation b) comporte au moins un agent hydrophobant et un agent surfactant ou tensio-actif. 10 Formulations selon la revendication 9 caractérisées en ce que on utilise un surfactant pour milieu neutre ou basique et/ou un surfactant pour milieu acide, et/ou leurs mélanges. 11 Formulations selon la revendication 9 caractérisées en ce que le ou les surfactants sont choisis parmi les polysulfonates de calcium, de sodium, ou de magnésium, et les lignosulfonates. 12 Formulations selon la revendication 9 caractérisées en ce que d'autres surfactant (s) sont choisis parmi les sulfates sodiques. 13 Formulations selon l'une quelconque des revendications 1 à 12 caractérisées en ce que les agents hydrophobants sont choisis parmi les savons métalliques, les maléates, oléates, stéarates d'aluminium, de magnésium, de sodium, de lithium, et/ou les siliconates de sodium seuls ou en mélanges. 14 Formulations selon la revendication 13 caractérisées en ce que le ou les agents hydrophobants seront choisis parmi les oléates de sodium. 15 Formulations selon l'une quelconque des revendications 1 à 14 caractérisées en ce que les adjuvants et agents sont employés dans les proportions suivantes : a) adjuvant de formation du système micro-capillaire : de 0,01 à 2 % par rapport à la masse totale du liant b) adjuvant d'hydrophobation : de 0,1 à 1 % par rapport à la masse totale du liant surfactant de 0, 002 à 0, 2 % par rapport à la masse totale du liant. 16 Nouveau produit industriel, caractérisé en ce qu'il consiste en mortiers et bétons de composant de chanvre à liant comportant de la chaux aérienne, caractérisé en ce qu'il comporte : a) au moins un adjuvant de formation de pores et capillaires très fins dit système microcapillaire et b) au moins un adjuvant d'hydrophobation, et en ce que la prise, les caractéristiques mécaniques et le séchage ne sont pas aléatoires. 17 Nouveau produit industriel selon la revendication 16 caractérisé en ce que il comporte dans sa masse un système microcapillaîre qui comporte des tubes et/ou volumes et/ou espaces et/ou micro bulles et/ou micro cavernes fermé (e) s, notamment des tubes fermés, capables, notamment les tubes fermés (en combinaison avec éventuellement des micro-capillaires ouverts) d'extraire l'eau absorbée au préalable et contenue dans le chanvre et de lui permettre de migrer vers la surface sous forme, peu à peu, d'eau liquide puis d'eau vapeur, qui finalement diffuse vers l'extérieur, jusqu'à séchage. 18 Nouveau produit industriel selon la revendication 16 ou 17 caractérisé en ce que sa matrice hydrophobe rend hydrophobes les fibres sèches de composant de chanvre, empêchant ainsi la reprise d'eau par le composant de chanvre. 19 Nouveau produit industriel selon l'une quelconque des revendications 16 à 18 caractérisé en ce que son coefficient de conductivité thermique lambda global (ou résiduel ) est de l'ordre de 0,08 à 0,12, de préférence autour de 0,1. 20 Applications des formulations selon l'une quelconque des revendications 1 à 15 et des nouveaux produits industriels selon l'une quelconque des revendications 16 à 19, pour former des bétons et mortiers de chanvre, briques, blocs, parpaings, éléments murs, dalles, revêtements, chappes, et enduits de sols, plafonds, murs, cloisons, produits pour BTP (bâtiment et travaux publics), ou constructions individuelles.